(57)【要約】【課題】  本発明は、一般的な電気カーペットの心地よさに、天照石微粉末が電気カーペットで暖められることによって発現する遠赤外線効果やマイナスイオン効果の加わった電気カーペットを提供するものである。【解決手段】本発明者らは、このような課題を解決するために鋭意検討の結果、電気カーペットの表面材の上面に含有させる天照石の粒径と含有量に着目することで上記課題を克服し、天照石の粒子径が２〜２００μmで、天照石微粉末を４〜４０ｇ／ｍ２含有することにより、遠赤外線放射効果やマイナスイオン効果の得られる電気カーペットを見出し本発明に到達した。【選択図】        図１
2009063243.tif 000002
【特許請求の範囲】
【請求項１】
表面材と、発熱線と、断熱材と、接着層とを備えた電気カーペットにおいて、表面材の上面に天照石微粉末を４〜４０ｇ／ｍ２含有していることを特徴とする電気カーペット。
【請求項２】
前記天照石微粉末の平均粒子径が２〜２００μmである請求項１に記載の電気カーペット。
【発明の詳細な説明】
【技術分野】
【０００１】
本発明は、電熱によって加温されることにより遠赤外線を放射する電気カーペットに関するものである。
【背景技術】
【０００２】
人体に対して心地よいとされる遠赤外線の波長域は３〜２０μmといわれており、防寒を目的に、この波長域の遠赤外線を放射する特定の無機粒子を繊維に練り込んだり繊維表面に固着させたりした製品等が多く実用化されている。
【０００３】
電気カーペットは、電熱によって加温するカーペットによる暖房器具で、不織布からなる基材層中にヒーター線を配線し、その上にカーペットを敷いて使用するのが一般的である。人がカーペット上に座ると、ゆったりとした暖かさが伝わり、心地のよいものである。本発明は、一般的な電気カーペットの心地よさに、天照石微粉末が電気カーペットで暖められることによって発現する遠赤外線効果やマイナスイオン効果の加わった電気カーペットを提供するものである。
【０００４】
特許文献１では、遠赤外線とマイナスイオンを同時に放射する特性を有するポリエステル繊維に関する技術で、遠赤外線放射性化合物を５〜１５質量％含有するポリエステル繊維の繊維表面に、マイナスイオンを発生させる天然放射性稀有元素を含有する無機物の微粒子を固着したマイナスイオン放射繊維に関する技術が開示されている。
【０００５】
また、特許文献２においては、裏面材と発熱体と表面材を積層してなるに電気カーペットにおいて、表面材が繊維で構成されると共に、その繊維の一部又は全部が吸着性を有する炭化物を有する繊維からなる電気カーペットとして、化学物質等の吸着作用や、遠赤外線、マイナスイオン放出作用に優れた電気カーペットを開示している。
【０００６】
しかしながら上記特許文献１の技術では、血行を促進し、生体に対し好影響を与える効果を目的としたり、高い保温性と、省エネルギーを目的にしたもので、その効果は認められるものであるが、大きな効果が認められるまでには到っていない。また、特許文献２は化学物質等の吸着作用や、遠赤外線、マイナスイオン放出作用のあるものであるが、それらの効果は十分なものとはなっていない。
【０００７】
【特許文献１】特開２００４−０６８２１５号公報
【特許文献２】特開２００４−０２００５９号公報
【発明の開示】
【発明が解決しようとする課題】
【０００８】
本発明は、電熱によって加温する電気カーペットにおいて、大きな遠赤外線放射効果を発現することができる電気カーペットを得ることを目的とする。
【課題を解決するための手段】
【０００９】
本発明者らは、このような課題を解決するために鋭意検討の結果、電気カーペットの表面材の上面または断熱材の上面に、天照石微粉末を固着させ、その粒径と含有量に着目することで上記課題を克服し、本発明に到達した。前記目的を達成するために、本発明は以下の手段を提供する。
【００１０】
［１］表面材と、発熱線と、断熱材と、接着層とを備えた電気カーペットにおいて、表面材の上面に天照石微粉末を４〜４０ｇ／ｍ２含有していることを特徴とする電気カーペット。
【００１１】
［２］前記天照石微粉末の平均粒子径が２〜２００μmである請求項１に記載の電気カーペット。
【発明の効果】
【００１２】
［１］の発明では、表面材と、発熱線と、断熱材と、接着層とを備えた電気カーペットにおいて、表面材の上面に天照石微粉末を４〜４０ｇ／ｍ２含有しているので、天照石が電気カーペットによって暖められ、遠赤外線を放射し、空気中のマイナスイオンを増加させることができる。
【００１３】
［２］の発明では、前記天照石微粉末の平均粒子径が２〜２００μｍであるので、電気カーペットがあまり硬くなることなく、良好な風合いを得ることができる。
【発明を実施するための最良の形態】
【００１４】
本発明における電気カーペットは、通電によって加温することにより遠赤外線とマイナスイオンを放射する。本発明による電気カーペット１は、図１に示すように表面材２と発熱線３と断熱材４と接着層５とを備えており、表面材２と断熱材４との間に接着層５を具備し、発熱線３を固定している。本発明において表面材２と断熱材４は、接着剤で接着できるものであれば特に限定されないが、ポリエステル製ニードルパンチフェルトが好ましい。ポリエステル製ニードルパンチフェルトは、安価で断熱性に優れ、多くの電気カーペットで使用されている。通常断熱材４の床面側には、滑り止めを目的にアクリル樹脂を塗布することが多い。また、表面材２の表面側には、毛羽立ち防止を目的にＳＢＲラテックスが塗布されることが多く、本発明はこのＳＢＲラテックスに天照石微粉末を含有させるものである。また、表面材２では、断熱材４との重ね合わせ面側に、予め酢酸ビニル等の接着層を塗布し、断熱材４上に配線され固定されていた発熱線を挟むように重ね、熱プレスによって、表面材２断熱材４をしっかりと接着し発熱線がずれないように固定する。
【００１５】
本発明において天照石微粉末は、表面材２の毛羽立ち防止用のＳＢＲラテックスに混入させることが好ましいが、酢酸ビニル等の接着層に混入させることもできる。
【００１６】
本発明に使用する天照石は、二酸化ケイ素、酸化アルミニウム、酸化鉄、酸化ナトリウム、酸化カリウム、酸化マグネシウム、酸化チタン等を含有する鉱物で、宮崎県の高千穂付近で産出される。天照石は、４〜１４μmの電磁波（遠赤外線）を放出し、人体に好影響を与える天然放射性鉱物として注目されている。また、同時に天照石微粉末から放出される極微量の放射線は、空気中の原子、分子に衝突接触すると、それらはラジカル化されたり、電離作用でイオン対を生成し、空気中のマイナスイオンを増加させることから、空気中のマイナスイオンの量を測定することにより、放射線の放出量を測定する目安とすることができる。
【００１７】
また、天照石微粉末は、電気カーペットがあまり硬くなることなく良好な風合いを得るために微粒子にして用いる必要があるが、その粒径は平均粒子径が２〜２００μｍであればよい。２μｍ未満では粉砕に要するコストが増大し、２００μｍを越えると風合いが硬くなり過ぎ折りたたむことができなくなり好ましくない。
【００１８】
天照石微粉末の電気カーペットに対する塗布量は、４〜４０ｇ／ｍ２含有させるのが好ましい。４ｇ／ｍ２未満では遠赤外線やマイナスイオンの発生量が少なく、４０ｇ／ｍ２を越えると風合いが硬くなり過ぎることから好ましくない。
【００１９】
人体に癒し効果を発現させるマイナスイオンの発生量は、３００〜１０００個／ｃｃが好ましく、更に好適なマイナスイオンの発生量は、４００〜５００個／ｃｃとされている。マイナスイオンの発生量が３００個／ｃｃ未満では、十分な癒し効果を得ることができず、１０００個／ｃｃを超えても経済的な癒し効果を得られない。また、本発明の電気カーペットには必要に応じて、抗菌剤、防虫剤、消臭剤、難燃剤、防炎剤等の各種機能性添加剤を配合することもできる。
【実施例】
【００２０】
つぎに本発明の具体的な実施例に沿って作成した電気カーペット用カーペットとその評価結果について述べる。図１は本発明の一実施形態に係るカーペットを示す断面図で、毛羽立ち防止層６のＳＢＲラテックス内に天照石微粉末を含有させ、遠赤外線放射効果とマイナスイオン効果を発現させるものである。
【００２１】
＜マイナスイオンの測定方法＞
イオンテスター（エコホリステック株式会社製  ＭＯＤＥＬ  ＥＢ−１２Ａ）を用いてマイナスイオンの量を測定する。通電して五分後の電気カーペットにイオンテスターを置きスイッチを入れ、一箇所につき三回測定し、五箇所を測定し平均値で求める。
【００２２】
＜遠赤外線放射特性の測定方法＞
日本電子製遠赤外線分光放射計ＪＩＲ−Ｅ５００で測定し、測定方式は、二点温度標準検査方式で、測定温度は６５℃とした。
【００２３】
＜実施例１＞
表面材２および断熱材４として、それぞれ厚さ２ｍｍ目付３００ｇ／ｍ２と厚さ４ｍｍ目付５００ｇ／ｍ２のポリエステル再生綿によるニードルパンチフェルトを用意し、表面材２の上側には毛羽立ち防止として、ＳＢＲラテックスエマルジョン組成物（ＳＢＲ１００重量部、平均粒子径５０μmの天照石微粉末２０重量部、炭酸カルシウム２０重量部、起泡剤及び増粘剤６重量部からなる組成物）を作成し、表面材２の上側にロールコーターで塗布し、１３０℃１５分間乾燥した。この時の天照石微粉末の塗布量は２０ｇ／ｍ２（乾燥後の固形分塗布量）であった。また表面材２の下側には、酢酸ビニルの接着層を別工程で施して用意した。発熱線３としては、ヒーター線を塩化ビニールの樹脂で覆い、さらにその表面を塩化ビニールより低い融点のポリエチレン樹脂で被覆した線材を用意した。次に、シリコン板の上に発熱線３を配線パターンに応じて、配線し、断熱材４を重ね、熱プレス機にて、加熱圧着した。これによって、発熱線は、断熱材４にしっかりと接着された。次に発熱線の接着された断熱材４の上側に表面材２の酢酸ビニルの接着層のある側を重ね、熱プレス機にて断熱材４と表面材２を接着させた。次にコーナー部にコントローラーを接合し、外縁部をオーバーロックミシンでほつれ止め加工をして電気カーペットとした。こうして得られた電気カーペットを表面温度４０℃に設定して、前記測定方法にてマイナスイオンを測定したところ、測定値は５４０個／ｃｃで、ほんのりとした暖かさが感じられ心地よい満足感の得られるものであった。また、前記測定方法にて遠赤外線放射の確認を行なったところ、幅広い遠赤外線領域で十分な遠赤外線が放出されていた。
【００２４】
＜実施例２＞
実施例１と同じ表面材２の上側に、ＳＢＲラテックスエマルジョン組成物（ＳＢＲ１００重量部、平均粒子径２０μmの天照石微粉末４０重量部、炭酸カルシウム２０重量部、起泡剤及び増粘剤６重量部からなる組成物）を作成し、表面材２の上側にロールコーターで塗布し、１３０℃１５分間乾燥し、この時の天照石微粉末の塗布量は４０ｇ／ｍ２（乾燥後の固形分塗布量）であった以外は実施例１と同様にして電気カーペットを得た。マイナスイオンを測定したところ、９００個／ｃｃであった。実施例１よりもさらに心地よい満足感の得られるものであった。
【００２５】
＜比較例１＞  
実施例１と同じ表面材２の上側に、ＳＢＲラテックスエマルジョン組成物（ＳＢＲ１００重量部、平均粒子径２５μmの天照石微粉末３重量部、炭酸カルシウム２０重量部、起泡剤及び増粘剤６重量部からなる組成物）を作成し、表面材２の上側にロールコーターで塗布し、１３０℃１５分間乾燥し、この時の天照石微粉末の塗布量は３ｇ／ｍ２（乾燥後の固形分塗布量）であった以外は実施例１と同様にして電気カーペットを得た。マイナスイオンを測定したところ、２９０個／ｃｃであった。実施例１程の心地よい満足感の得られるものではなかった。
【００２６】
＜比較例２＞  
実施例１と同じ表面材２の上側に、ＳＢＲラテックスエマルジョン組成物（ＳＢＲ１００重量部、平均粒子径２２０μmの天照石微粉末２０重量部、炭酸カルシウム２０重量部、起泡剤及び増粘剤６重量部からなる組成物）を作成し表面材２の上側にロールコーターで塗布し、１３０℃１５分間乾燥し、この時の天照石微粉末の塗布量は２０ｇ／ｍ２（乾燥後の固形分塗布量）であった以外は実施例１と同様にして電気カーペットを得た。マイナスイオンを測定したところ、８７０個／ｃｃであったが、電気カーペットが硬くなり好ましい風合いとならなかった。
【００２７】
比較例において、天照石微粉末の粒径が大きくなる比較例２では、マイナスイオンの発生量はそれ程変わらないが、風合いが硬くなり、天照石微粉末の含有量が少ない比較例１では、マイナスイオンの発生量が十分ではなかった。
【図面の簡単な説明】
【００２８】
【図１】この発明の一実施形態に係る電気カーペットを示す断面図である。
【符号の説明】
【００２９】
１…電気カーペット
２…表面材
２−１…毛羽立ち防止層
３…発熱線
４…断熱材
５…接着層
５−１…酢酸ビニルの接着層
５−２…ポリエチレン樹脂の溶融接着層
【図１】
2009063243.tif 000003